(57)【要約】【課題】粒子形成装置の改良。【解決手段】本発明は、少なくとも１種の物質を溶液又は懸濁液として含有するビヒクルと超臨界流体とを粒子形成容器中に同時導入する工程を含み、その温度と圧力を、該ビヒクルの分散及び抽出が該超臨界流体の作用によって実質的に同時に起こるように制御する、粒状生成物の形成方法を提供する。本発明はまた、このような方法による粒状生成物、該方法を実施するための装置、そして粒子形成容器中に流体を同時導入するための該装置で用いられるノズルをも提供する。【選択図】図１
2006239686.tif 000002
【特許請求の範囲】
【請求項１】
粒子形成容器と、前記容器内の温度を制御するための手段と、前記容器内の圧力を制御するための手段と、そして前記容器中に、少なくとも一種の物質を溶液状態又は懸濁液状態で含有するビヒクルと超臨界流体とを、該ビヒクルの分散と抽出が該超臨界流体の作用によって実質的に同時に起るように同時導入するための導入手段とを含んでなる、粒状生成物を形成するための装置。
【請求項２】
前記導入手段が、前記ビヒクルの分散と抽出を、当該流体を前記粒子形成容器中に導入した実質的に直後に起させるようなものである、請求項１に記載の装置。
【請求項３】
前記導入手段が、前記超臨界流体を導入するための第一通路と、前記溶液又は懸濁液を導入するための第二通路とを含む、請求項１又は２に記載の装置。
【請求項４】
前記第一通路及び前記第二通路並びにこれらの各出口の相対配置が、前記第一通路から導入される超臨界流体と前記第二通路から導入される溶液又は懸濁液とが共に前記粒子形成容器に実質的に同一地点で流入するような配置である、請求項３に記載の装置。
【請求項５】
前記第一通路及び前記第二通路並びにこれらの各出口の相対配置が、前記超臨界流体と前記溶液又は懸濁液とが前記粒子形成容器に流入する地点が前記超臨界流体と前記溶液又は懸濁液とが接する地点と実質的に同一となるような配置である、請求項４に記載の装置。
【請求項６】
前記粒子形成容器中の粒状生成物を集める及び／又は保持するための手段をさらに含む、請求項１〜５のいずれか１項に記載の装置。
【請求項７】
前記導入手段は出口端部が当該容器の内部に連通している同軸ノズルを含み、該ノズルは該出口端部で互いに隣接した末端を有する同軸通路を有し、該通路の少なくとも一つは前記超臨界流体の流れを運搬する役目をもち、そして該通路の少なくとも一つは前記溶液又は懸濁液の流れを運搬する役目をもつ、請求項１〜６のいずれか１項に記載の装置。
【請求項８】
前記ノズルが、内通路と外通路の二つの同軸通路を有する、請求項７に記載の装置。
【請求項９】
前記ノズルが、内通路と中間通路と外通路の三つの同軸通路を有する、請求項７に記載の装置。
【請求項１０】
前記ノズルの出口端部における開口部の直径が０．０５〜２ｍｍである、請求項７〜９のいずれか一項に記載の装置。
【請求項１１】
前記ノズルの出口端部における開口部の内径が０．１〜０．３ｍｍである、請求項１０に記載の装置。
【請求項１２】
前記ノズルが内通路と外通路を有し、該外通路の末端部が該内通路の末端部よりも下流側に位置している、請求項７〜１１のいずれか一項に記載の装置。
【請求項１３】
少なくとも１種の物質を溶液又は懸濁液として含有するビヒクルと超臨界流体とを粒子形成容器中に同時導入する工程を含み、その温度と圧力を、該ビヒクルの分散及び抽出が該超臨界流体の作用によって実質的に同時に起こるように制御する、粒状生成物の形成方法。
【請求項１４】
前記ビヒクルの分散と抽出が、当該流体を粒子形成容器中に導入した実質的に直後に起こる、請求項１３に記載の方法。
【請求項１５】
前記超臨界流体を導入するための第一通路と、前記溶液又は懸濁液を導入するための第二通路とを含む導入手段を用いて当該流体を同時導入する、請求項１３又は１４に記載の方法。
【請求項１６】
前記第一通路及び前記第二通路並びにこれらの各出口の相対配置が、前記第一通路から導入される超臨界流体と前記第二通路から導入される溶液又は懸濁液とが共に前記粒子形成容器に実質的に同一地点で流入するような配置である、請求項１５に記載の方法。
【請求項１７】
前記第一通路及び前記第二通路並びにこれらの各出口の相対配置が、前記超臨界流体と前記溶液又は懸濁液とが前記粒子形成容器に流入する地点が前記超臨界流体と前記溶液又は懸濁液とが接する地点と実質的に同一となるような配置である、請求項１６に記載の方法。
【請求項１８】
出口端部が前記粒子形成容器の内部に連通している同軸ノズルであって、該出口端部で互いに隣接した末端を有する同軸通路を有し、該通路の少なくとも一つは前記超臨界流体の流れを運搬する役目をもち、そして該通路の少なくとも一つは前記ビヒクルの流れを運搬する役目をもつ同軸ノズルを用いて、前記超臨界流体と前記ビヒクルの同時導入を行う、請求項１５〜１７のいずれか１項に記載の方法。
【請求項１９】
前記超臨界流体が１種以上の変性剤を含有する、請求項１３〜１８のいずれか１項に記載の方法。
【請求項２０】
前記超臨界流体及び／又は前記溶液もしくは懸濁液の流速、前記ビヒクル中の物質の濃度並びに前記粒子形成容器内部の温度及び圧力のうちの一つ以上を制御することをさらに含む、請求項１３〜１９のいずれか１項に記載の方法。
【請求項２１】
前記超臨界流体の流速に対する前記溶液又は懸濁液の流速の比率が０．００１〜０．１である、請求項１３〜２０のいずれか１項に記載の方法。
【請求項２２】
前記超臨界流体の流速に対する前記溶液又は懸濁液の流速の比率が０．０１〜０．１である、請求項２１に記載の方法。
【請求項２３】
前記超臨界流体の流速に対する前記溶液又は懸濁液の流速の比率が０．０１〜０．０７である、請求項２２に記載の方法。
【発明の詳細な説明】
【技術分野】
【０００１】
本発明は、粒状物を製造するための方法及び装置、並びにこのような方法で製造された製品に関する。より詳細には、本発明は、医薬品のような粒状製品の形成を制御することができる超臨界流体を用いた方法及び装置に関する。
【背景技術】
【０００２】
超臨界流体（ＳＣＦ）の使用法及びその特性については広く文献に記載されており、例えば、J.W. Tom及びP.G. Debenedettiによる「Particle Formation with Supercritical Fluids - A Review 」[J. Aerosol. Sci., 22 (5), 555-584 (1991)]を参照されたい。簡単に言えば、超臨界流体は、同時に臨界圧力(Pc)以上で且つ臨界温度(Tc)以上にある流体として定義することができる。このような流体は、その特異な特性により相当に興味あるものである。これらの特性として以下のものが挙げられる。
* 液体と比べて拡散性が高く、粘度が低く且つ表面張力が低いこと。
* 理想気体と比べて超臨界流体は圧縮性が高く、圧力の微小変化に対して流体密度が大きく変化すること、ひいては制御性の高い溶媒和力が得られることを意味する。超臨界流体の密度は通常の使用条件下では 0.1〜0.9 g/mlの範囲にあることが典型的である。このため、ある種の超臨界流体による選択的抽出が可能である。
* 多くの超臨界流体は周囲条件下では気体であることが普通であるため、常用の液体抽出法で必要とされる蒸発／濃縮工程が不要となる。
* 通常用いられるほとんどの超臨界流体は、日常の使用条件で用いられる温度が中程度であり且つ不活性であるため、反応性が高い化合物や熱に弱い化合物に対して非酸化性又は非劣化性の雰囲気を提供する。二酸化炭素は、安価であること、無毒であること、非引火性であること、そして臨界温度が低いことから、最も広く用いられているＳＣＦである。
【０００３】
これらの特性により、超臨界流体を用いた抽出及び粒子形成の技法がいくつか開発された。とりわけ、粒子形成については二通りの処理法が明らかになっている。
【０００４】
超臨界溶液の急速膨張法（RESS）（例えば、上記のJ.W. Tom及びP.G. Debenedettiを参照のこと）は、興味のある溶質を超臨界流体に溶解させた後、その超臨界溶液を大気圧にまで急速に膨張させて粒子を析出させる方法である。
【０００５】
気体反溶媒(GAS:Gas Anti Solvent)再結晶化法(P.M. Gallagherら、Supercritical Fluid Science and Technology, ACS Symp.Ser., 406, p. 334, 1989)は、興味のある溶質が超臨界流体又は変性超臨界流体に溶解しないか又はその溶解度が非常に低い場合に特に有用である。この技法では、興味のある溶質を常用の溶媒に溶解させる。その溶液中に二酸化炭素のような超臨界流体を導入し、その体積を急速に膨張させる。その結果、溶媒和力が短時間のうちに劇的に低下し、粒子の析出が開始される。
【０００６】
これらの技法は、粒子形成に適用された場合、どちらも制限がある。RESS法を採用した場合、通常の使用条件下では多くの極性溶質（例、多くの医薬品）の超臨界二酸化炭素における溶解度が低いため、生成物の収量は低いことが普通である。このため、生成物の回収の困難性と相まって、この技法は時間浪費的であり日常的な粒子形成法とするには魅力的であるとはいえない。実際には、RESS法のエネルギー要求量が高いことと、その収量が低いことから、この技法の適用は大幅に制限されている。
【０００７】
GAS 法に関しては、溶質、溶媒及び超臨界流体の選択には慎重な考慮が必要がある。亜臨界／超臨界流体における溶質の溶解度は低くなければならないが、同時に、その亜臨界／超臨界流体は溶媒を多少なりとも膨張させる必要がある。こうした実施基準は、実験的な困難性及び高いエネルギーコストと共に、この技法の利用を制限している。また、生成物の回収及び溶媒の回収／再循環の度に装置系を脱加圧しなければならないという問題もある。例えば、 P.M.Gallagher ら、J. Supercritical Fluids, 5, 130-142 (1992)を参照のこと。
【０００８】
RESS法及び GAS法の制限は、日常の粒子形成に対するこれらの方法は常用のすべての方法が不十分であることがわかった場合にのみ使用されることが一般に考慮されるようなものである。
【０００９】
二酸化炭素のような超臨界流体の中へ液状混合物をスプレー注入する概念、又はその反対の概念は、溶媒を含む抽出工程において10年にわたり適用されている（例えば、R.J. Lahiere & J.R. FairのInd. Eng. Chem. Res., 26, 2086-2092, 1987 を参照のこと）。
【００１０】
より最近では、米国特許第 5,043,280号明細書に、医薬品として有用な物質のような一種以上の物質と、溶媒残留物を残さない若しくは含まない又は少なくとも毒性が失われる程度にまで溶媒残留量を減少させる医薬品として許容できるキャリヤのような一種以上のキャリヤとを含む製剤の製造方法が記載されている。この製造方法は、本質的に、スプレー塔内に導入したときに超臨界状態にある流体を使用して、スプレーを受けた物質とキャリヤを含む溶液から溶媒を抽出し、該キャリヤ中に該物質が埋封された滅菌生成物を形成させるものである。しかしながら、この方法には形成される粒状生成物の物理特性を制御する手段はない。
【発明の開示】
【発明が解決しようとする課題】
【００１１】
多くの分野で、とりわけ医薬品、写真材料、セラミックス、爆薬及び染料の分野では、粒径、粒子形状、結晶相の質、化学純度、高い取扱適性及び高い流動性をはじめとする一定且つ制御された物理基準を示す生成物が得られるような技法が必要とされている。
【００１２】
さらに、μｍレベルの粒子を、生成物をこうした粒径範囲にまで微粉砕する必要もなく直接に調製できると有利である。このような微粉砕工程は、静電気帯電や粒子凝集の増加、及び生成物収量の減少といった関連する問題を生ぜしめる。
【課題を解決するための手段】
【００１３】
それゆえ、本発明の第一の態様として、超臨界流体粒子形成装置を利用して制御された方法で粒状生成物を形成するために用いられる装置を提供する。この装置は粒子形成容器を含み、該容器には、その内部の温度を制御するための手段と、該容器内の圧力を制御するための手段と、そして該容器中に、少なくとも一種の物質を溶液状態又は懸濁液状態で含有するビヒクルと超臨界流体とを、該ビヒクルの分散と抽出が該超臨界流体の作用によって実質的に同時に起こるように同時導入するための手段とが具備されている。
【００１４】
本明細書中の用語「超臨界流体」とは、実質的に同時に臨界圧力(Pc)以上で且つ臨界温度(Tc)以上にある流体を意味する。実際には、該流体の圧力は1.01Pc〜7.0Pc の範囲に、またその温度は1.01Tc〜4.0Tc の範囲に含まれることが多い。
【００１５】
用語「ビヒクル」は、一種以上の固体を溶解して溶液を形成させる流体又は該流体に溶解しない若しくは該流体中での溶解度が低い一種以上の固体の懸濁液を形成させる流体を意味する。ビヒクルは一種以上の流体で構成されることができる。
【００１６】
本明細書中の用語「超臨界溶液」は、上記したようにビヒクルを抽出し且つ溶解させる超臨界流体を意味する。
【００１７】
用語「分散」は、少なくとも一種の物質を溶液状態又は懸濁液状態で含有するビヒクルの液滴を形成させることを意味する。
【００１８】
用語「粒状生成物」には、単成分系又は多成分系（例、均質混合物若しくは別のマトリックス中に含まれる一成分）の生成物が包含される。
【００１９】
本発明の装置は、必要に応じて、粒状生成物を集めるための手段、例えば、該生成物を粒子形成容器内に保持するためのフィルターのような手段をさらに含むことで、得られた超臨界溶液と一緒に生成物の損失を減少させることができる。代わりとなる別の手段としてサイクロン分離装置を含むことができる。
【００２０】
本発明の一態様では、該装置は、超臨界流体中でビヒクルを抽出した際に形成される超臨界溶液を回収するための手段と、該超臨界溶液の成分を分離するための手段と、必要に応じて該成分の一種以上を該装置にリサイクルして戻すための手段とを含むことで、全体効率を向上させることができる。
【００２１】
さらに、該装置は、粒状生成物を集めるための容器及び／又は手段を二つ以上含むことで、必要に応じてある粒子形成容器又は粒子集積容器を別のものへ単に切り換えることにより該装置を実質的に連続運転できることが認識される。このような連続運転のための応用は、本発明のさらに別の態様の代表的なものである。
【発明の効果】
【００２２】
上記の装置を使用すると、作業条件、特に圧力を、例えば Jasco社製のモデル880-81のような自動背圧調節器を用いて制御することにより、粒径及び粒子形状の制御された乾燥粒状生成物が製造される。このような改良された制御法により、粒子形成容器全体にわたり圧力変動が抑えられ、粒子形成工程において液滴の粒径分布の狭い超臨界流体によるビヒクルのより均一な分散が確実になる。分散された液滴が再結合してより大きな液滴を形成する可能性はほとんど又はまったくない。というのは、分散が超臨界流体の作用によって起こり、この作用はまた、ビヒクルとの十分な混合を確実にし且つ興味のある物質と該ビヒクルとを迅速に分離して粒子を形成させるからである。
【００２３】
本発明の装置を用いると達成することができる、少なくとも一種の物質を溶液状態又は懸濁液状態で含有するビヒクルと超臨界流体との同時導入によって、ビヒクルと超臨界流体の両方のこれらが互いに接触することになる正確な時点における温度、圧力及び流速などのパラメーターを高度に制御することが可能になる。
【００２４】
本発明による装置を用いて形成される粒子のさらに別の利点は、結晶相及び多形相の質が制御されることである。これは、粒子が形成時に受ける温度及び圧力の条件が等しく安定であること、並びに潜在的に純度が向上することが要因である。後者の特徴は、超臨界流体の異なる使用条件下での選択性の高さに起因することができ、興味ある物質を含有するビヒクルから一種以上の不純物を抽出することができる。
【００２５】
その上、同時分散及び粒子形成をもたらすビヒクルと超臨界流体の同時導入により、所望であれば、既知の超臨界流体粒子形成法を用いた場合には不可能であるビヒクルの沸点以上の温度での粒子形成を実施することができる。このため、従来は利用できなかった温度・圧力領域での運転が可能となり、従来達成しえなかった生成物の形成又は生成物の粒状形態を実現することができる。このことは、本発明によって可能となる運転条件の高度な制御と相まって、その用途は非常に広範囲となり、またその価値の多様性は多くの分野に拡がるものである。
【００２６】
本発明の装置のさらに別の利点は、粒子形成を完全に密閉された環境の中で、すなわち密閉された粒子形成容器中で行うことができる点にある。該装置は、大気に対して封止されることができるため、滅菌運転条件を維持することが容易となって環境因子による汚染が減少され、さらには酸素、湿分又はその他関連する汚染物からの隔絶を保つこともできる。該粒子形成容器はまた、特に写真工業用などの感光性製品の製造用に、容易に遮光性にすることができる。
【発明を実施するための最良の形態】
【００２７】
粒子形成容器中に超臨界流体とビヒクルを同時導入するための手段は、これらを同じ方向の流れで導入できることが好ましく、さらには後述するような同軸ノズルの形態をとることがより好ましい。こうすると、ノズル先端部領域の周辺で形成された粒子とビヒクルとの接触が確実になくなる。このような接触があると、最終製品の粒径や形状の制御性が低下する。ノズルの設計によって得られる制御の他に、超臨界流体とビヒクルの粒子形成容器中への流入速度を調節することによって、分散液滴の大きさをさらに制御することができる。と同時に、粒子を容器中に保持することにより、そうしないと超臨界溶液の脱加圧時に起こりうるビヒクルとの接触の可能性が排除される。このような接触があると、生成物の形状や粒径に、また潜在的には収量にも、影響が及ぶ。
【００２８】
このように、本発明の装置においては、超臨界流体とビヒクルとを粒子形成容器中に同時導入するための手段は、出口端部が該容器の内部に連通しているノズルを含み、該ノズルは該出口端部で互いに隣接した末端を有する同軸通路を有し、該通路の少なくとも一つは該超臨界流体の流れを運搬する役目をもち、そして該通路の少なくとも一つは物質が溶解又は懸濁されているビヒクルの流れを運搬する役目をもつ。
【００２９】
ノズルの出口端部（チップ）における開口部の直径は、好ましくは０．０５〜２ｍｍ、より好ましくは０．１〜０．３ｍｍ、典型的には約０．２ｍｍである。該出口端部のテーパー角は該ノズル中に導入される流体の所望の速度に依存し、例えば、ノズル中に導入する超臨界流体の速度を高めて超臨界流体とビヒクルとの物理的接触量を増大させるために角度を大きくすることができる。典型的には（必須ではないが）、テーパー角は約１０°〜約５０°、好ましくは約２０°〜約４０°、より好ましくは約３０°の範囲にある。ノズルは適当ないずれの材料でできていてもよく、例えば、ステンレススチール製であることができる。
【００３０】
本発明の一実施態様では、ノズルは二つの同軸通路、すなわち内通路と外通路を有する。別の好ましい実施態様では、ノズルは三つの同軸通路、すなわち内通路、中間通路及び外通路を有する。この後者の設計によると、必要に応じて２種のビヒクルを超臨界流体と共に粒子形成容器中に導入することができるので、装置を使用する際の融通性が高くなる。また、このようなノズルを使用して超臨界流体の内流と外流の間にビヒクル流を挟み込んで導入した場合には分散性の向上したより細かい粒子を得ることができる。というのは、ビヒクルの両側が超臨界流体に晒されるからである。しかしながら、ノズルが有する同軸通路の数は適当な任意の数であることができるということに留意されたい。
【００３１】
同軸通路の内径は装置の特定のいずれの用途にも適するように設定することができる。典型的には、外通路と内通路との内径比は２〜５、好ましくは約３〜５の範囲にすることができる。中間通路が存在する場合には、外通路と中間通路との内径比は１〜３、好ましくは約１．４〜１．８の範囲にすることができる。
【００３２】
このような同軸ノズルとその典型的な寸法の具体例を第３Ａ図、第３Ｂ図及び第４図に記載する。
【００３３】
粒子形成容器の温度は、加熱ジャケット、又はより好ましくは炉によって（好ましくは±０．１℃に）維持することができる。粒子形成容器の圧力は、背圧調節器により（好ましくは±２バールに）維持することが便利である。このような装置は、例えば、超臨界流体抽出装置の製造業者、例えば、Jasco 社（日本）から容易に入手できることに留意されたい。
【００３４】
本発明の第二の態様では、本発明の第一の態様による装置に用いる上記の同軸通路を有するノズルであって、少なくとも１種の物質を溶液又は懸濁液として含有するビヒクルと超臨界流体とを粒子形成容器中に同時導入するためのノズルが提供される。
【００３５】
本発明の第三の態様では、少なくとも１種の物質を溶液又は懸濁液として含有するビヒクルと超臨界流体とを粒子形成容器中に同時導入する工程を含む粒状生成物の形成方法であって、その温度と圧力を、ビヒクルの分散及び抽出が超臨界流体の作用によって実質的に同時に起こるように制御する方法が提供される。さらに、分散及び抽出は、流体を粒子形成容器中に導入した実質的に直後に起こることが典型的である。
【００３６】
この第三の態様の特に好ましい実施態様では、ある物質を溶液又は懸濁液状態で含有するビヒクルと超臨界流体との同時導入を、同軸設計されたノズルを用いて行う。一般に、この第三態様の方法は本発明の第一態様による装置を用いて実施することが好ましい。
【００３７】
本発明において超臨界流体として使用するのに適した化合物には二酸化炭素、亜酸化窒素、六フッ化硫黄、キセノン、エチレン、クロロトリフルオロメタン、エタン及びトリフルオロメタンが含まれる。二酸化炭素が特に好ましい。
【００３８】
超臨界流体は、必要に応じて１種以上の変性剤、例えば、メタノール、エタノール、イソプロパノール又はアセトンを含有することができるが、これらに限定はされない。変性剤を使用する場合には、超臨界流体の好ましくは２０％以下、より好ましくは１〜１０％を占める。
【００３９】
用語「変性剤」は当業者には周知である。変性剤（又は補助溶剤）は、超臨界流体に添加された場合に、超臨界流体のその臨界点における又は付近の固有特性を変化させる流体として記述することができる。
【００４０】
生成物を形成するための物質に対するビヒクルの選択は、その特定の物質に依存する。このため、その物質を溶液として取り扱う場合には、それは選ばれたビヒクルに可溶でなければならず、しかもその選ばれたビヒクルは選ばれた超臨界流体に可溶でなければならない。所望のいずれかの生成物に対して超臨界流体と、（所望の場合には）変性剤と、ビヒクルとの好適な組合せを選択することについては当業者の能力の範囲内にある。
【００４１】
本発明の実施態様の一つでは、形成される生成物が医薬品化合物である。例えば、本明細書中で説明するように、その固体はサルメテロールキシナフォエート(salmeterol xinafoate)であることができ、その場合、好適な溶剤は、例えばメタノール、エタノール、イソプロパノール、アセトン又はこれらいずれかの混合物であることができる。しかしながら、その生成物は実際には所望のいずれの粒状生成物であってもよく、例えば、セラミックス、爆薬又は写真工業；食品；染料；等で用いる製品であることができる。
【００４２】
粒状生成物における寸法や形状などのパラメーターの制御は、本発明の方法を実施する際に用いられる運転条件に依存する。変数には超臨界流体及び／又は物質を含有するビヒクルの流速、ビヒクル中の物質の濃度、並びに粒子形成容器内部の温度及び圧力が含まれる。
【００４３】
正確な運転条件は超臨界流体の選択や変性剤が存在するか否かによって変わる。例として、表１に、いくつかの特定の流体についての臨界圧力及び温度を記載する。
【００４４】
【表１】
2006239686.tif 000003
【００４５】
実際には、粒子形成容器内部の圧力をＰｃを実質的に上回る圧力（例えば、二酸化炭素の場合には１００〜３００バール）に維持する一方、温度はＴｃを若干上回る温度（例えば、二酸化炭素の場合には４０〜６０℃）にすることが好ましい場合がある。
【００４６】
超臨界流体及び／又はビヒクルの流速を制御することでも所望の粒径、形状及び／又はフォームを得ることができる。典型的には、超臨界流体の流速に対するビヒクルの流速の比率は、０．００１〜０．１、好ましくは０．０１〜０．０７、より好ましくは０．０３付近にある。
【００４７】
本発明の方法は、粒状生成物の形成後にこれらを集める工程をさらに含むことが好ましい。それはまた、形成された超臨界溶液を回収する工程、その溶液の成分を分離する工程及びこれらの成分の１種以上をさらに使用するためにリサイクルする工程を含むこともできる。
【００４８】
本発明の第四の態様によると、本発明の第一の態様による装置及び／又は第三の態様による方法を用いて製造された粒状生成物が提供される。
【００４９】
ここで、添付の例示用図面を参照しながら具体例によって本発明を説明する。
【００５０】
以下、第１図〜第４図を参照しながら本発明の好ましい実施態様を詳細に説明する。第１図及び第２図は本発明による装置の簡略化した流れ図であり、また第３Ａ図、第３Ｂ図及び第４図はその中で用いることができるノズルを示すものである。
【００５１】
まず第１図を参照すると、図示された装置には粒子形成容器６が含まれる。これは、それが配置される特定の用途に適した容量を有する標準的な反応容器であって、例えば Keystone Scientific社より市販されているタイプの容器である。この容器の温度及び圧力は、それぞれ炉７及び背圧調節器８によって所望の一定レベルに保たれる。
【００５２】
使用する際には、系を最初に加圧して安定した作動条件を達成する。適当な気体、例えば、二酸化炭素をソース１から導管１１を介して冷却器へ供給して確実に液化させ、そして導管１２を介してポンプ４へ供給する。そこから気体を導管１３を介し、ノズル２０を通して容器６へ供給する。興味のある固体、例えばサルメテロールキシナフォエートを適当なビヒクル、例えばメタノールに含む溶液又は分散液をソース５から導管１４を介してポンプ３へ送り、そして導管１５を介し、ノズル２０を通して容器６へ供給する。
【００５３】
ノズル２０は、第３図（Ａ及びＢ）又は第４図のいずれかに示したようなものであることができる。第３図に示したノズルは同軸の内管と外管、それぞれ３０及び４０を含む。これらは内通路３１と外通路４１を画定する。管３０及び管４０は、それぞれ円錐形にテーパー加工された末端部３２及び４２を有する。これら末端部３２及び４２がそれぞれのオリフィス３３及び４３を画定するが、オリフィス４３はオリフィス３３よりも短い距離だけ下流に位置している。第３Ｂ図に示したように、末端部４２のテーパー角は、この（非限定的な）実施例では約３０℃である。
【００５４】
第４図に図示した別のノズルは、三つの同軸管５０、６０、７０を含み、それぞれが内通路５１、中間通路６１、外通路７１を画定している。管６０及び管７０は円錐形にテーパー加工された末端部６２及び７２を有し、末端部７２のテーパー角はこの実施例では約３０°である。
【００５５】
第４図のノズルは、３種の流体を同時に容器６に導入することを可能にするので、装置を使用する上での融通性が高くなる。例えば、三つの通路の一つを介して、最終粒状生成物の一部を成す、又はこれと混合することを意図された所望のキャリヤ又は他の添加物を加えることが可能である。すると、この添加物は主目的の物質と同時に分散される。また、二つのノズル通路を介して別個の２種のビヒクルにおいて２種以上の反応体を導入することによって、超臨界流体による分散の直前に現場反応を行うことも可能である。この場合、その反応は分散の直前に、又は分散と同時に、通路出口において起こる。
【００５６】
別法として、第４図のノズルを使用し、超臨界流体の内部流れと外部流れ（通路５１及び７１）の間にビヒクルの流れ（通路６１）を挟み込んで導入することができる。この方法によりビヒクルの分散が改善され、ひいては最終生成物における粒径の制御性及び均一性を高めることができる。実際に、２本通路式ノズルを用いて得られるよりも微細な生成物を形成することができる。
【００５７】
図示したノズルでは、内管５０の内径は０．２５ｍｍであり、中間管６０の内径は０．５３ｍｍであり、そして外管７０の内径は０．８ｍｍ、外径は１．５ｍｍである。先端開口部（７３）の内径は０．２ｍｍである。これらの管はすべてステンレススチールでできている。
【００５８】
しかし、このノズルは適当ないずれの材料でできていてもよく、また適当ないずれの寸法を有することもできる。例えば、内径については０．０５〜０．３５ｍｍ（内管）、０．２５〜０．６５ｍｍ（中間管）、０．６５〜０．９５ｍｍ（外管）、好ましくは０．１〜０．３ｍｍ（内管）、０．３〜０．６ｍｍ（中間管）、０．７〜０．９ｍｍ（外管）の範囲にあることができる。先端開口部の内径は０．１〜０．３ｍｍ、好ましくは０．１８〜０．２５ｍｍの範囲にある場合が多い。
【００５９】
第１図の装置では、超臨界流体を、加圧下（ビヒクルの流速よりも高速で）、例えば第３図に示したノズルの内部ノズル通路３１を介して供給し、そして興味ある固体をビヒクル中に含む溶液又は懸濁液（以降、「液体」と称する）を、加圧下、外通路４１を介して同時に供給する。オリフィス３１から出てくる高速の超臨界流体が、外通路４１の末端から出てくる液体をばらばらの液滴にし、実質的に同時にそこからビヒクルが超臨界流体によって抽出されて、それまではビヒクル中に保持されていた固体の粒子が形成することになると考えられている。しかしながら、これは起こっていることであると考えられるが、我々はこの理論的説明によって拘束されることを望むものではなく、実際に起こっている物理的過程を正確に示すことはできない。
【００６０】
また、超臨界流体が内通路３１を通り、ビヒクルが外通路４１を通る構成を説明したが、これを逆にして、超臨界流体が外通路４１を、ビヒクルが内通路３１を通ることも可能である。同様に、第４図のノズルでは、三つの通路のいずれを用いても、適宜所望の流体のいずれでも運搬することができる。
【００６１】
ノズル２０は、高速の超臨界流体の剪断作用によって興味ある固体を含有するビヒクルを確実に分散させ、また分散されたビヒクルと超臨界流体とを十分に混合させ、これが同時に分散液体からビヒクルを抽出させ、興味ある固体の実質的に迅速な粒子形成をもたらす。超臨界流体とビヒクルが同軸的に導入され、また分散とビヒクル抽出とが実質的に同時に起こるので、それが起こる正確な時間において、粒子形成に影響を与える条件（例、圧力、温度及び流速）の非常に高度な制御が可能である。
【００６２】
形成された粒子は、収集手段２１によって粒子形成容器内に保持される。生じた超臨界溶液を導管１６により背圧調節器８に供給した後、導管１７により分離容器９に供給し、そこでそれを膨張させて液体ビヒクルから超臨界流体を気体として分離させる。その気体は導管１８を介してタンク１０に供給し、そして導管１９により冷却器２へ戻すことができる。ビヒクルについても後に再利用するために収集することができる。図示してはいないが、ポンプ３及び４によって生じる流体の流れの脈動を平滑化し、流れの脈動を除去する、又は少なくとも低減するための手段を設けることもできる。
【００６３】
容器６において十分な粒子形成が起こったならば、それを清浄で乾燥した超臨界流体でフラッシし、少しのビヒクル残留物も確実に残らないようにする。その後、容器を脱加圧し、粒状生成物を取り出す。
【００６４】
第２Ａ図及び第２Ｂ図に概略的に示した別の装置は連続粒子形成に用いるためのものである。第２Ａ図に示した装置は、二つの粒子形成容器６ａ及び６ｂを含み、それぞれ第１図に示したタイプのものであり、またそれぞれ導入ノズル２０と粒子収集手段（例、フィルター）２１を含む。炉７は両方の容器に用いられる。
【００６５】
第２Ａ図の装置では、バルブＡが超臨界流体と（興味ある物質を含有する）ビヒクルの二つの容器６ａ及び６ｂへの供給を制御し、逆止めバルブＥ及びＦが二つの容器から背圧調節器８への出口を制御する。バルブＤはバルブＡへのビヒクルの供給を制御する。バルブＢ及びバルブＣはニードルバルブであり、番号８０及び８１はベントである。
【００６６】
この装置は、下記のように「連続」運転することができる。まず、流体を容器６ａに供給するようにバルブＡを設定し、そこで第１図について説明したように粒子形成を行わせる。生じる超臨界溶液を容器６ａから背圧調節器８へ排水して後にリサイクルさせるようにバルブＥを設定する。
【００６７】
十分な粒子形成が起こったならば、バルブＤを閉めてビヒクルの流入を停止させる一方、超臨界流体は容器６ａに流し続けて生成物を乾燥（フラッシ）させる。次いで、空の容器６ｂへ流体を供給するようにバルブＡを設定し、そしてバルブＤを再開し、一方でバルブＢをゆっくりと開けて容器６ａを脱加圧させる。逆止めバルブＥにより、容器６ｂから逆流する可能性又は容器６ｂにおいて進行している粒子形成過程を中断させる可能性が排除される。容器６ａを取り出して生成物を収集し、その後は再び取り付けて再利用するために再加圧して準備しておく。超臨界溶液は容器６ｂから適切に設定されたバルブＦによって排水される。
【００６８】
容器６ｂにおける粒子形成が完了したら、容器６ａで継続できるようにバルブを設定し直し、６ｂをフラッシして空にする。このようにして、この装置において粒子形成を中断させることなく続けることができる。
【００６９】
第２Ｂ図に示した装置は粒子形成容器６を一つだけ含み、粒子収集手段を含まないが、容器６の下流に二つの粒子収集容器２５ａ及び２５ｂを含む。超臨界流体が形成された粒子をこれらの収集容器２５ａ及び２５ｂへ運搬する。
【００７０】
この装置には、導入ノズル２０、二つのベント２６、背圧調節器２７、炉７及びバルブＡ〜Ｈがさらに含まれる。超臨界流体と溶液（ビヒクル）は図示したノズル２０へ供給される。
【００７１】
この装置は以下のように使用することができる。最初に、（バルブＣ、Ｄ、Ｅ及びＦを閉じた状態で）系を加圧して安定な作動条件を達成し、次いでバルブＢ及びＨを閉じて、超臨界流体をバルブＡのみに流させる。ビヒクルと興味ある物質を容器６に導入し、形成した粒子を超臨界流体によってバルブＡを介して粒子保持装置を有する収集容器２５ａへ運搬する。この保持装置を容器の出口に配置することにより最大限の収集体積を確保する。固形分を含まない超臨界溶液（超臨界流体及びビヒクル）はバルブＧを通り背圧調節器２７へ流れる。この背圧調節器から出ていく際に超臨界溶液は膨張して大きな耐圧容器（図示なし）に入り、そこでビヒクルと気体が分離してどちらもリサイクルすることができる。
【００７２】
収集容器２５ａが充満した時点で、切り換えを行い、バルブＡ及びＧを閉じると同時にバルブＢ及びＨを開ける。これにより、容器６から出てくる超臨界溶液を第二の収集容器２５ｂの中へ流すことができる。流れの切り換えを完了した後、バルブＣ及びＧを開けて超臨界流体を大量に流し、充満した収集容器２５ａをフラッシする、すなわち、超臨界溶液の部分を超臨界流体に置き換える。収集容器の容積の１〜２倍の体積の超臨界流体によって確実に乾燥粉末が得られるものと概算される。一般に、粒子が収集容器の体積を占めていることから、フラッシ時間は短い。フラッシ後、バルブＣ及びＧを閉じてバルブＦ（ニードルバルブ）をゆっくりと開けて充満している収集容器２５ａの加圧を解く。粒状生成物が容器体積を占めているので、主として関与している取り付け部品の内部容積分の少量の超臨界流体しか排出されない。
【００７３】
充満している収集容器２５ａを取り外して乾燥粉末を収集する。再度取り付けてバルブＣによって再加圧した後、その容器は、その間に容器６からの生成物を収集していた第二の収集容器２５ｂが充満したらすぐに再使用できる準備ができている。
【００７４】
第２Ｂ図の装置を使用する利点は以下の通りである。
１．生成物を収集する毎に反応容器を脱加圧、加圧する工程が省かれること。このことは、特に大容積の粒子形成容器（スケールアップ）又は高価な高純度気体を使用した場合に、流体の排出量が相当に削減されることを意味する。
２．フラッシ（乾燥）工程の時間が有意に節約されること。バッチ式の粒子形成プロセスでは、生成物によって占められる反応容器の容積はほんのわずかであり、残りの部分（分散が起こる部分）は超臨界溶液によって占められる。この混合物は最終的にはフラッシ工程において少なくとも同体積の超臨界流体によって置換されるので、スケールアップした場合には長い時間がかかる場合がある。
３．回収工程で環境及び作業員が生成物に晒されることが少ない。大きな反応容器から生成物を直接に収集することは、取扱いが不便であるか、或いは興味のある生成物が光、酸素又は湿分に感受性であって、これらが生成物の特性や純度に影響を及ぼしうることから、困難である場合がある。
【００７５】
第２Ａ図及び第２Ｂ図のどちらの装置も本発明の範囲に包含されるものであって、どちらを使用しても本発明の方法を実施できることに留意されたい。
【実施例】
【００７６】
以下の非限定的な実施例によって本発明をさらに説明する。
実施例１〜５（導入）
実施例１〜８及び１７は、本発明による方法と装置を用いた化合物４−ヒドロキシ−α1−〔〔〔６−（４−フェニルブトキシ）ヘキシル〕アミノ〕メチル〕−１，３−ベンゼンジメタノール（サルメテロール），１−ヒドロキシ−２−ナフタレンカルボキシレート（キシナフォエート）の調製に関する。サルメテロールキシナフォエートは、結晶形で調製される必要がある一般に吸入法で投与される医薬品である。以下説明するように、本発明を利用して、該医薬品を、簡単に取り扱われ且つ簡単に流動化される結晶形において、制御された粒径及び粒子形状で、極めて高純度で、しかも特に望ましい多形で調製することができる。
【００７７】
従来の方法で結晶化されたサルメテロールキシナフォエートは、超微粉化（流体ミル粉砕）後であっても流動特性に乏しい形態で存在し、例えば、凝集性であり且つ帯電し、このため、医薬品配合工程で該薬物を取り扱う上で困難があった。
【００７８】
対照的に、本発明を利用すると、動的嵩密度が０．１ｇ・ｃｍ-3未満、例えば、０．０１〜０．１ｇ・ｃｍ-3、とりわけ０．０１〜０．０７５ｇ・ｃｍ-3の形態でサルメテロールキシナフォエートを調製することができる。
【００７９】
動的嵩密度（Ｗ）は物質の流動性の指標であって、以下のように定義される。
【００８０】
Ｗ＝（Ｐ−Ａ）Ｃ／１００＋Ａ
ここで、Ｐは充填嵩密度（ｇ・ｃｍ-3）であり、Ａは空気噴入嵩密度（ｇ・ｃｍ-3）であり、そしてＣは圧縮率（％）であって、以下の式：
Ｃ＝（Ｐ−Ａ）／Ｐ×１００
で計算される。
【００８１】
従って明らかなように、Ｗの値が小さいことは流動性が高いことに対応する。
【００８２】
こうして、従来の方法で結晶化されたサルメテロールキシナフォエートと比較した場合、超微粉化の前後両方で、本発明により調製されたサルメテロールキシナフォエートは従来の方法で結晶化されたサルメテロールキシナフォエートよりも有意に低い動的嵩密度を示す（以下の実施例１の表１を参照のこと）。
【００８３】
サルメテロールキシナフォエートのような吸入式医薬品の場合、流動化が容易な薬物を製造すること、よってその吸入特性を潜在的に改良することが特に望ましいことは認識される。
【００８４】
本発明により調製されたサルメテロールキシナフォエートはまた、従来の方法で結晶化されたサルメテロールキシナフォエートよりも取扱適性及び流動特性が改良されていることが認められる。その上、実施例に付随した電子顕微鏡写真によって例示されるように、その粒径及び粒子形状を容易に制御することができる。
【００８５】
また、従来の方法で結晶化されたサルメテロールキシナフォエートは、示差走査熱量計（ＤＳＣ）によると、１２０℃と１４０℃の間で二つの形態（以降「多形Ｉ」及び「多形II」）の間で転移が起こることが認められた。多形Ｉ及び多形IIに特徴的な二つのピークを示す従来の方法で結晶化されたサルメテロールキシナフォエートのＤＳＣプロフィールを第５図に示す。
【００８６】
しかしながら、本発明によると、以下に説明するように、ＤＳＣで約１２３．５℃に単一の吸熱が記録されることを特徴とする純粋な多形Ｉの形態でサルメテロールキシナフォエートを調製することができる（第６図及び実施例２を参照のこと）。同様に、ＤＳＣで約１３５．８℃に単一の吸熱が記録されることを特徴とする純粋な多形IIの形態でサルメテロールキシナフォエートを調製することができる（第８図及び実施例２を参照のこと）。実施例２ではまた、比率を制御したこれら２種の多形の混合物も達成された。
【００８７】
また、調製された多形は安定であり、ＤＳＣ条件下ではある多形から別の多形への転移は観測されないことを意味している。
【００８８】
このような形態のサルメテロールキシナフォエートの調製法とそれらの物理的特性を例示する実施例１〜５は、第１図〜第４図に図示したものと実質的に同じ装置で、３２ｍＬの粒子形成容器と以下の寸法の２本通路式同軸ノズルを用いて実施した。
【００８９】
外径                内径
外管      １．５８ｍｍ        ０．７５ｍｍ
内管      ０．６３ｍｍ        ０．２０ｍｍ
先端部のオリフィス（第３Ｂ図の４３）は直径０．３２ｍｍとし、内管及び外管はどちらもステンレススチール製とした。
実施例１
従来の方法で結晶化されたサルメテロールキシナフォエートを、超微粉化の前後両方で、上記した本発明の方法により調製されたサルメテロールキシナフォエートと比較した。試料１について使用した条件は、アセトン中に０．６３％（ｗ／ｖ）のサルメテロールキシナフォエートを含む溶液、３００バール及び４５℃とした。試料２についての条件は、アセトン中に０．５０％（ｗ／ｖ）のサルメテロールキシナフォエートを含む溶液、１００バール及び５５℃とした。各場合とも、溶液の流速は０．４ｍＬ／分とし、粒子形成容器には超臨界ＣＯ2を９ｍＬ／分の流速で同時導入した。
【００９０】
すべての試料についての動的嵩密度を以下の表２に示す。
【００９１】
【表２】
2006239686.tif 000004
【００９２】
実施例２
サルメテロールキシナフォエートの多形の形成の制御
メタノール中にサルメテロールキシナフォエートを含む溶液（０．６％ｗ／ｖ）をＣＯ2と共に３００バール、４５℃において同軸ノズルを介して粒子形成容器に導入した。実質的な静電気帯電のない乾燥した、取扱いの簡単な粉末が形成した。この生成物の特性を示差走査熱量計（ＤＳＣ）とＸ線粉末回折（ＸＲＤ）で測定し、これらのデータを第６図及び第７図に示した。融点が明確に定められた（熱流ピーク＝１２３．５℃）結晶性の高い生成物が得られた。ＸＲＤにおける主強度は４．２、１７．３及び２４．５°の２シータで観測された。この物質を多形Ｉと定義した。
【００９３】
別の実験で、アセトン中にサルメテロールキシナフォエートを含む溶液（０．６％ｗ／ｖ）をＣＯ2と共に２５０バール、９０℃において粒子形成容器に導入した。実質的な静電気帯電のない乾燥した、取扱いの簡単な粉末が形成した。このＤＳＣとＸＲＤのデータを第８図及び第９図に示した。第二の多形が得られ、これを多形IIと定義した。この形態は、融点が明確に定められた（熱流ピーク＝１３５．８℃）結晶性であった。２．９°の２シータに新たな主強度を有する、多形Ｉとは異なるＸＲＤパターンが得られた。運転条件を変更することにより、サルメテロールキシナフォエートの従来の既知の製造方法では熱誘導転移を起こさせる温度で多形Ｉを加熱した後にのみ観測される融点のより高い純粋な相（多形II）が形成されることになった。
【００９４】
また、多形Ｉと多形IIの混合物についても、運転条件を変更することによってその形成が制御された。ＤＳＣ及びＸＲＤのデータ（第１０図〜第１３図を参照のこと）により、これらの生成物の混合相状態は、運転温度が高くなると多形IIの成分が増加することが確認される。
実施例３
粒径及び粒径分布の制御
アセトンにサルメテロールキシナフォエートを含む溶液（０．６％ｗ／ｖ）をＣＯ2と共に２００バール、５５℃において粒子形成容器に導入した。このサルメテロールキシナフォエート溶液／超臨界ＣＯ2の流速比を変化させて一連の生成物を得た。流速比は以下のように定義される。
【００９５】
（溶質を含むビヒクルの流速）／（超臨界流体の流速）
この流速比は、超臨界ＣＯ2の流速９ｍＬ／分に対して０．０１〜０．０７の範囲で変化させた。
【００９６】
得られた実質的な静電気帯電のない乾燥した、取扱いの簡単な生成物を、粒径分析についてレーザー回折法(Malvern MastersizerE) 及び走査型電子顕微鏡(SEM) によって検査した（第１４図〜第１７図を参照のこと）。サルメテロールキシナフォエート溶液／超臨界ＣＯ2の流速比を低下させることにより、高い流体流速比の場合（第１６図及び第１７図）よりも細かい粒子が得られる（第１４図及び第１５図）ことがわかった。粒径分析データを以下の表３に示す。
【００９７】
【表３】
2006239686.tif 000005
【００９８】
均一指数は以下のように定義される。
【００９９】
１００×〔１０％積算ふるい下における粒径〕／〔９０％積
算ふるい下における粒径〕
別の実験で、イソプロパノール中にサルメテロールキシナフォエートを含む溶液（０．２％ｗ／ｖ）をＣＯ2と共に１５０バール、６０℃において粒子形成容器に導入した。実質的な静電気帯電のない乾燥した、取扱いの簡単な生成物をＳＥＭ（第１８図を参照のこと）で検査すると、最大粒径が３００μｍの針状粒子から成ることがわかった。
【０１００】
このように、本発明の粒子形成工程の運転条件を制御し変更することにより、様々な粒径及び粒径分布を示す粒子から成るサルメテロールキシナフォエート製品が製造された。
実施例４
粒子形状の制御
９６％エタノールにサルメテロールキシナフォエートを含む溶液（０．８％ｗ／ｖ）をＣＯ2と共に３００バール、５０℃又は６０℃において粒子形成容器に導入した。実質的な静電気帯電のない乾燥した、取扱いの簡単な生成物をＳＥＭで検査した。５０℃で得られた生成物は、６０℃で得られた針状粒子（第２０図を参照のこと）に比べて長さの短いブレード状粒子（第１９図を参照のこと）から成っていた。
【０１０１】
別の実験で、アセトン中にサルメテロールキシナフォエートを含む溶液（０．６％ｗ／ｖ）をＣＯ2と共に２００バール、５０℃において粒子形成容器に導入した。実質的な静電気帯電のない乾燥した、取扱いの簡単な生成物をＳＥＭ（第２１図を参照のこと）で検査すると、これらの粒子は板状の微結晶質付着物(accretion) であることがわかった。
【０１０２】
このように、粒子形成工程の運転条件を制御することにより、様々な粒子形状を示すサルメテロールキシナフォエート製品を製造することができる。
実施例５
サルメテロールキシナフォエートを固体支持体表面に付着させた粒子の形成
メタノール中にサルメテロールキシナフォエート（０．６％ｗ／ｖ）を含み、さらにヒュームド二酸化珪素B.P.の分散液（０．０６％ｗ／ｖ）を含む溶液をＣＯ2と共に３００バール、４５℃において粒子形成容器に導入した。ヒュームド二酸化珪素B.P.の分散液を含まない他は上記と同じ第二のメタノール溶液を、同等な運転条件下で粒子形成容器に導入した。得られた実質的な静電気帯電のない乾燥した、取扱いの簡単な粉末生成物を示差走査熱量計（ＤＳＣ）（第２２図及び第２３図を参照のこと）とＸ線粉末回折（ＸＲＤ）（第２４図及び第２５図を参照のこと）により検査した。サルメテロールキシナフォエートがヒュームド二酸化珪素粒子表面に付着している試料のＤＳＣプロフィール（第２２図）は、同等な条件下で調製したヒュームド二酸化珪素を含まないサルメテロールキシナフォエート試料の場合（第２３図）よりもピーク熱流温度が低く、溶融吸熱の幅が広いことを示した。サルメテロールキシナフォエートがヒュームド二酸化珪素粒子表面に付着している試料のＸＲＤパターン（第２４図）は、同等な条件下で調製したヒュームド二酸化珪素を含まないサルメテロールキシナフォエート試料の場合（第２５図）と比べて、強度測定値の低下が示唆しているように、結晶化度が低いことを示した。
【０１０３】
これらのデータは、本発明の方法によって二酸化珪素粒子支持体表面にサルメテロールキシナフォエートを付着させると、固体支持体として二酸化珪素粒子を含まない同等な運転条件下で調製されたサルメテロールキシナフォエート試料と比較して、サルメテロールキシナフォエートの結晶化度が変化することを示している。この実施例は、本発明を利用して多成分粒状生成物、この場合は興味のある物質をキャリヤ物質表面に含む生成物を調製する方法を説明するものである。
実施例６
より大規模な装置の使用
第２６図及び第２７Ａ〜Ｆ図は、本発明による装置において使用することができる比較的大規模な粒子形成容器９０の構造を示すものである。該容器は、内部反応室９１と容器壁９２とその上端部で嵌合可能なネジ山を有する末端キャップ９３とを含む。蓋９４は、ノズルアセンブリのための中央開口部９５と、粒子保持装置（例、フィルター）を含む、出口用の周辺開口部９６とを有する。
【０１０４】
第２７図では、Ａ〜Ｃが外部壁を含む主容器を示し、Ｄが末端キャップ９３を示し、Ｅが蓋９４を示し、そしてＦが反応室９１の上端部を封止するために用いられるＯ−リングシール９７を示す。各部材の寸法はｍｍ単位で示されている。
【０１０５】
容器９０を２本通路式ノズルと共に使用して本発明の方法を実施し、サルメテロールキシナフォエートを製造した。得られた試料について２枚のＳＥＭ写真（第２８図及び第２９図）とＸ線粉末回折パターン（第３０図）を提供する。運転条件は、サルメテロールキシナフォエートをアセトン中に含む１．２５％ｗ／ｖ溶液、１００バール及び６０℃とした。
【０１０６】
明らかに、本発明は比較的大規模な装置を用いて実施することができ、なおも有効に粒子生成物の形成を制御することができる。
実施例７
運転条件が粒径に与える効果
実施例１〜５に記載したように、容積５０ｍＬの粒子形成容器と２本通路式ノズルを使用して本発明を実施し、サルメテロールキシナフォエートの粒子を製造した。温度、圧力及び超臨界流体の流速の変更が生成物粒子の平均粒径に与える効果を調べた。これらの結果を第３１図〜第３３図に示す。
【０１０７】
第３１図は、粒子形成容器内の温度に対してMalvern サイジング法で測定した平均粒径（μｍ）のグラフである。サルメテロールキシナフォエートは３００バールにおいてアセトンから析出させた。表示の流速は、ＣＯ2の一定流速９ｍＬ／分におけるアセトン／サルメテロールキシナフォエート溶液の流速を表す。
【０１０８】
第３２図は、４種類の温度において容器圧力が粒径に与える効果を示すものである。アセトン溶液の流速は０．１ｍＬ／分とし、またＣＯ2の流速は９ｍＬ／分とした。
【０１０９】
第３３図は、ＣＯ2（ＳＦ）の流速に対する粒径のグラフである。このサルメテロールキシナフォエートは、アセトンから、アセトン／サルメテロールキシナフォエート溶液流速０．３ｍＬ／分及び濃度１．２５％ｗ／ｖにおいて析出させたものである。その運転温度は６０℃、圧力は１２０バールとした。
実施例８
３本通路式ノズルの使用
上記した実施例は、いずれも第１図に示したものと類似した装置と第３Ａ図及び第３Ｂ図に示したタイプの２本通路式導入ノズルとを使用して実施したものである。対照的に、この実施例は、第４図に示したタイプの以下の寸法を有する３本通路式導入ノズルを使用して実施した。
【０１１０】
外径 内径
外管７０      １．５４ｍｍ        ０．７５ｍｍ
中間管６０    ０．７０ｍｍ        ０．３５ｍｍ
内管５０      ０．３０ｍｍ        ０．１５ｍｍ
ノズル開口部：内径０．２２ｍｍ
ノズルの管はすべてステンレススチール製とした。用いた粒子形成容器の容量は３２ｍＬとした。
【０１１１】
サルメテロールキシナフォエートの試料を、０．５％ｗ／ｖアセトン溶液から２００バール、５０℃において調製したが、その際、中間ノズル通路を介したアセトン／サルメテロールキシナフォエート溶液の流速は０．２ｍＬ／分とし、内管及び外管のノズル通路を介したＣＯ2の流速は５ｍＬ／分とした。得られた試料のＸ線データを第３４図に示す。
【０１１２】
同じ３本通路式ノズルを用いて別の試料も調製した。
実施例９
粒状ポリスチレンの調製
この実施例は、本発明を利用してポリマーの粒状試料を調製することを例示するものである。
【０１１３】
ポリスチレン粉末（分子量280,000 、Aldrich Chemicals ）をトルエンに溶解して０．１８％ｗ／ｖ溶液を調製した。第１図に示したものと同等な装置を、２本通路式ノズルと５０ｍＬの粒子形成容器とを使用し、１００バール、４０℃において、ＣＯ2の流速を７ｍＬ／分、トルエン／ポリスチレン溶液の流速を０．２ｍＬ／分として運転した。細かい白色粉末が生成物として得られた。
【０１１４】
第二のポリスチレン粉末（分子量450,000 、Aldrich Chemicals)を出発原料として使用して同様な生成物を得た。
実施例１０
サルメテロールキシナフォエート及びポリマーマトリックスの調製
０．４５％ｗ／ｖのサルメテロールキシナフォエートと０．０５％ｗ／ｖのヒドロキシプロピルセルロース(Klucel SL) を含有するアセトン溶液を調製し、第１図に示したものと同等な装置に、２本通路式ノズルと５０ｍＬの粒子形成容器とを使用して供給した。運転条件は１２０バール、６０℃、サルメテロールキシナフォエート／ポリマー溶液の流速０．４ｍＬ／分、超臨界ＣＯ2の流速９ｍＬ／分とした。サルメテロールキシナフォエート中に１０％ｗ／ｗのヒドロキシプロピルセルロースを含有する細かい白色粉末が生成物として得られた。
【０１１５】
この第一の生成物の場合と同じ運転条件を使用し、第二の溶液から、外観は同じであるが２０％ｗ／ｗのヒドロキシプロピルセルロースを含有する生成物も調製された。
【０１１６】
第３５図及び第３６図は、それぞれ第一の試料と第二の試料についてのＸ線粉末回折パターンである。ヒドロキシプロピルセルロースの増加に伴い結晶性サルメテロールキシナフォエートの乱れの増加が認められ、ポリマーマトリックス材料が試料に内蔵されていることが確認された。
【０１１７】
このように、この実施例は、本発明を利用して多成分粒子、この場合はポリマーマトリックスを含む医薬品を調製する方法を説明するものである。内蔵される第二の成分は、医薬品として許容できるキャリヤ、例えば、ポリマー（例、澱粉又はヒドロキシプロピルセルロース）、二酸化珪素、ソルビトール、マンニトール又はラクトースであることができる。該成分を利用して、薬物又は類似物質の溶解性能や他の特性を変性させることができる。
実施例１１
硝酸第一コバルトの調製
この実施例は、本発明を利用して粒状無機物並びに有機物製品を調製することを例示するものである。これにより、例えば、色素、爆薬、写真材料、その他粒子特性の制御を改良する必要がありうる無機生成物を製造する上での本発明の有用性が提案される。
【０１１８】
アセトン中に硝酸第一コバルト〔Ｃｏ（ＮＯ3）2・６Ｈ2Ｏ〕（BDH Chemicals)を含む０．２５％ｗ／ｖ溶液を調製し、第１図に示したものと同様の５０ｍＬの粒子形成装置に、３本通路式ノズルを用いて供給した。運転条件は１００バール、３５℃、中間ノズル通路を介した溶液の流速０．２ｍＬ／分とし、内管及び外管のノズル通路を介した超臨界ＣＯ2の流速９ｍＬ／分とした。得られた生成物はさらさらなピンク色の粉末であった。
実施例１２
塩化ニッケル六水和物の調製
この実施例も、本発明の方法を利用した無機化合物の調製について例示するものである。
【０１１９】
無水エタノール中に塩化ニッケル六水和物ＮｉＣｌ2・６Ｈ2Ｏ(Sigma Chemicals) を含む０．８５％ｗ／ｖ溶液を、３本通路式ノズルを用いて３２ｍＬの粒子形成容器の中に導入した。運転条件は１００バール、６０℃、中間ノズル通路を介した溶液の流速０．３ｍＬ／分とし、（内管と外管のノズル通路を介した）超臨界ＣＯ2の流速６．５ｍＬ／分とした。収集した生成物は微細でさらさらな粉末であった。
実施例１３
粒状生成物の純度の向上
この実施例は、本発明の方法を利用して、不純物を含有する溶液から粒状生成物を析出させる際に、該生成物の純度を向上させる方法について例示するものである。
【０１２０】
サルメテロールキシナフォエート０．２０２２ｇと分析グレードのサリチル酸(BDH Chemicals社、英国) 〔不純物〕０．０２４２ｇとを無水エタノール６０ｍＬに溶解させ、２本通路式ノズルを介して５０ｍＬの粒子形成容器に供給した。運転条件は、２００バール、５０℃、（サルメテロール中に１０．６９％ｗ／ｗのサリチル酸を含む）溶液の流速０．３ｍＬ／分、超臨界ＣＯ2の流速９ｍＬ／分とした。
【０１２１】
白色のふわふわした粉末生成物を集めてＨＰＬＣで分析した。この分析には、Pye Unicam PU4015 HPLCシステム(Pye Unicam 社、英国) と、５μｍのSpherisorb ODS2(Jones Chromatography, 英国)を充填した 150×4.6mm のカラムを使用した。移動相はアセトニトリル、0.1M酢酸アンモニウム水溶液及び0.1Mドデシル硫酸ナトリウム水溶液から成るもの(52:24:24 v/v)とし、pHを氷酢酸で3.8 に調整した。移動相の流速は2.0ml/分とした。調製した試料溶液（濃度5 mg/ml ±0.5 mg）の注入体積は２０μｌとし、そしてＵＶ検出器は２７８ｎｍに、また積分器(Hewlett Packard HP3394A) のアテニュエーションは８に設定した。
【０１２２】
第３７図は、この実験で用いた純粋なサルメテロールキシナフォエートのＨＰＬＣクロマトグラムである。第３８図は、用いた純粋なサリチル酸のＨＰＬＣクロマトグラムである。第３９図は、粒子形成容器に供給したサルメテロール／サリチル酸溶液のＨＰＬＣクロマトグラムである。そして第４０図は、本発明の方法を実施して得られた生成物のＨＰＬＣクロマトグラムである。
【０１２３】
第３９図と第４０図は、本発明の方法を使用した後のサルメテロールキシナフォエート純度が有意に改良されたことと、サリチル酸濃度が１０．６９％ｗ／ｗから０．８％ｗ／ｗ未満に低下した重要な事実を示している。このことから、ある試料から１種以上の不純物を選択的に抽出し、よって所望の粒状生成物の純度を向上させることができる本発明による技法の性能が確認された。
実施例１４
ラクトースの調製
この実施例では、本発明の方法を利用して、但しビヒクルを１種ではなく２種用いて、ラクトースを調製した。ラクトースは水溶性の糖であるが、水を唯一のビヒクルとすることは不適切である。というのは、水は超臨界ＣＯ2に不溶性であり、従ってこれに抽出されえないからである。代わりに、比較的少量の水と、水と混和し且つ超臨界ＣＯ2に可溶である第二のビヒクルの比較的多量のメタノールとにラクトースを含む溶液を使用した。この溶液を３本通路式ノズルを介して超臨界ＣＯ2と共に導入した。水はこの超臨界流体に不溶性であるにも係わらず、混和している水とメタノールが一緒に超臨界ＣＯ2中に抽出されるものと考えられる。
【０１２４】
０．３ｇのアルファ−ラクトース一水和物を２ｍＬの脱イオン水に溶解し、この水溶液に９８ｍＬのメタノールを加えて、３本通路式ノズルを介して３２ｍＬの粒子形成容器に導入した。運転条件は２７０バール及び７０℃、（中間ノズル通路における）溶液の流速０．５ｍＬ／分、（内通路及び外通路における）超臨界ＣＯ2の流速７．５ｍＬ／分とした。実験終了時に生成物（細かい白色粉末）を収集した。この生成物のＳＥＭ写真とＸＲＤパターンをそれぞれ第４１図及び第４２図に示す。
【０１２５】
別の類似実験において、アルファ−ラクトース一水和物をメタノール：水（９５：５ｖ／ｖ）に含む０．５％ｗ／ｖ溶液を調製し、２本通路式ノズルを介して５０ｍＬ高圧粒子形成容器に送り込んだ。運転条件は１５０バール及び５０℃、溶液の流速０．７ｍＬ／分、超臨界ＣＯ2の流速９ｍＬ／分とした。収集された生成物はさらさらな細かい白色粉末であった。この生成物のＳＥＭ写真とＸＲＤパターンをそれぞれ第４３図及び第４４図に示す。
【０１２６】
ＳＥＭ写真は、異なる運転条件下で調製されたラクトース粒子の形状に著しい差があることを示している。ＸＲＤパターンは、生成物が結晶性であることを示している。
【０１２７】
ラクトースは、医薬品用のキャリヤとして、特に吸入法で投与される薬物用として一般に用いられている。このため、有機溶媒にラクトースを溶解させる困難さにも係わらず、本発明の方法を利用して、ラクトース粒子を制御しながら調製できることは極めて有用である。
実施例１５
タンパク質粒子の調製
この実施例では、本発明の方法を利用して、水溶性タンパク質のＲ−ＴＥＭベータ−ラクタマーゼを、ここでもまた２種のビヒクルを、しかし異なる方法で使用して調製した。タンパク質水溶液を、水と混和し且つ超臨界ＣＯ2に可溶性である第二のビヒクルのエタノールと共に粒子形成容器の中に同時導入した。２種の流体を、超臨界ＣＯ2と共に、３本通路式ノズルを介して、水溶液とエタノールの接触と、該溶液とエタノールの分散と、水とエタノールの抽出とがすべて実質的に同時に起こるように導入した。水溶液とエタノールが接触時に「混合し」、水は超臨界ＣＯ2に不溶性であるにも係わらず、次いで水とエタノールが一緒に超臨界ＣＯ2に抽出されると考えられる。
【０１２８】
脱イオン水中にＲ−ＴＥＭベータ−ラクタマーゼ (Centre forApplied Microbiology, Porton Down, Salisbury SP4 OJGにより提供されたバッチ番号1TEM1L88) を含む０．２５％ｗ／ｖ溶液を、流速０．０４ｍＬ／分において、３本通路式ノズルの内通路を介して３２ｍＬの粒子形成容器に供給した。無水エタノールを中間ノズル通路を介して０．４ｍＬ／分の速度で、また超臨界ＣＯ2を外通路を介して８ｍＬ／分の速度で同時導入した。
【０１２９】
ここでは、３本通路式ノズルを使用することにより、タンパク質水溶液とエタノールが混合された直後に２種のビヒクルが超臨界流体によって分散されることが可能になった。水性流体と有機流体との接触時間は短いため、タンパク質がほどける又は変性する危険性は最小限に抑えられた。
【０１３０】
形成された粒状生成物は、色素原のセファロスポリン・ニトロセフィン(Oxford, Unipath Limited, Basingstoke, Hampshire, 英国) とO'Callaghan [O'Callaghan, C.H.,  Morris, A.,  Kirby, S.and Shingler, A.H., Antimicrobial Agents and ChemotherapyVol. 1, pp. 283-288, 1972]のアッセイ法による発色試験を実施した場合に、実質的な酵素活性を保持していた。このことは、タンパク質が有機溶媒に不溶性である場合でさえも、本発明の方法と装置を用いて粒状タンパク質製品を制御しながら製造できることを例示するものである。
実施例１６
サルメテロールキシナフォエート及びポリマーマトリックスの調製（別法）
実施例１０と同様の実験を実施したが、ここでは３本通路式ノズルを用いてサルメテロールキシナフォエートとヒドロキシプロピルセルロースとの別々の溶液を同時導入し、粒子形成直前に２種の成分が混合されるようにした。
【０１３１】
２種類のアセトン溶液、すなわちヒドロキシプロピルセルロース（Klucel SL)の０．０５％ｗ／ｖ溶液とサルメテロールキシナフォエートの０．４５％ｗ／ｖ溶液とを調製した。これらを３２ｍＬの粒子形成容器の中に超臨界ＣＯ2と共に同時導入した。運転条件は１２０バール及び６０℃とした。ＣＯ2（内側のノズル通路）の流速は９ｍＬ／分、ポリマー溶液（中間の通路）は０．２ｍＬ／分、そしてサルメテロール溶液（外側の通路）は０．２ｍＬ／分とした。
【０１３２】
３本通路式ノズルを使用することにより、超臨界流体によって分散される前に２種の反応体（薬物とポリマー）が現場で迅速に混合される。
【０１３３】
白色のふわふわした粉末が生成物として得られた。ヒドロキシプロピルセルロースの０．１％ｗ／ｖ溶液とサルメテロールキシナフォエートの０．４％ｗ／ｖ溶液とを用いた場合にも同様な外観を有する生成物が得られた。第４５図及び第４６図はそれぞれ第一及び第二の生成物についてのＸＲＤパターンである。ポリマー含有量の増加に伴い結晶性サルメテロールキシナフォエートの乱れの増加が認められ、ポリマーマトリックス材料が生成物に内蔵されていることが確認された。
【０１３４】
このＸＲＤパターンは実施例１０で得られたものと比較できる。このことは、このように３本通路式ノズルを用いた場合、超臨界流体による分散の前に、２種の物質が現場で迅速に混合されるという考えを支持している。
実施例１７
本発明の再現性
２種のサルメテロールキシナフォエートのアセトン溶液（０．６％ｗ／ｖ）を調製した。各溶液をＣＯ2と共に３００バール、３５℃で同軸ノズルを介して第１図に示したタイプの装置の中に２種の方法で同時導入した。使用した流速は、サルメテロール溶液については０．２ｍＬ／分、超臨界ＣＯ2については６ｍＬ／分とした。各溶液から得られた結晶化したサルメテロールキシナフォエートを粒径、粒径分布、結晶形状及びツインインピンジャー性能について検査した。
ａ）粒径及び粒径分布
粒径及び粒径分布をレーザー回折法で測定した。表４を参照されたい。
【０１３５】
【表４】
2006239686.tif 000006
【０１３６】
ｂ）結晶形状
結晶形状をＳＥＭで検査した。第４７図及び第４８図を参照されたい。
ｃ）ツインインピンジャー性能
サルメテロールキシナフォエートの粒径分布は、常用の技法、例えば、レーザー回折法又は「ツインインピンジャー」分析法によって測定することができる。本明細書で「ツインインピンジャー」検定という場合、British Pharmacopoeia 1988, pp. A202-207に定義されており、乾燥粉末吸入用配合物に適用される「装置Ａを用いた加圧吸入において発せられた用量の付着量の測定」を意味する。このような技法によって、粒状物質の「呼吸可能な分率」の算出が可能となる。本明細書で「呼吸可能な分率」という場合、上記のツインインピンジャー法を用いて１回の作用につき送り込まれる活性成分の全量に対する百分率として表現される１回の作用につきインピンジメント室下部に集められる活性成分の量を意味する。
【０１３７】
この実験では、少量の薬物をブリスターを４個有する乾燥粉末パック(Rotadisk(商品名))の各ブリスターに充填した。各ブリスターの内容物を、乾燥粉末吸入装置 (Diskhaler(商品名))によって、空気流速を60リットル／分に設定したツインインピンジャー装置の中に送り込んだ。ツインインピンジャー装置の各ステージは、一定量（ステージ１は７ｍＬ、ステージ２は３０ｍＬ）の溶解剤、メタノールを含有した。ブリスターと吸入装置をメタノールで洗浄し、得られた溶液を５０ｍＬとした。ツインインピンジャー装置のステージ１をメタノールで洗浄し、得られた溶液を１００ｍＬとした。ツインインピンジャー装置のステージ２をメタノールで洗浄し、得られた溶液を１００ｍＬとした。これらの溶液をメタノールで１０：１に希釈した。この希釈された溶液をＵＶ分光光度測定法によって検定し、ツインインピンジャー装置の各ステージに送られた薬物の量を算出した。これらの結果を表５に示す。
【０１３８】
【表５】
2006239686.tif 000007
【０１３９】
ステージ２の付着量は、肺の奥深くまで到達する微細粒子量（呼吸可能な用量）を表す。本発明によって調製されたサルメテロールキシナフォエートは、優れたステージ２付着量を示している。このことは、超臨界流体で結晶化されたサルメテロールキシナフォエートの流動性、流動化性が改良され且つ帯電性が低下したことを示唆している。
【０１４０】
本発明によって調製された薬物の興味深い特徴として、従来の方法で結晶化されたサルメテロールキシナフォエート（超微粉化後）よりも粒径の大きな超臨界流体で結晶化されたサルメテロールキシナフォエートが、ツインインピンジャーのステージ２においてより高い付着量（呼吸可能な用量）を与えることがある。
【０１４１】
粒径分析、結晶形状及びツインインピンジャーの結果は、本発明の方法が同じ結晶化パラメーターを使用した場合には本質的に再現性のあることを示している。
【産業上の利用可能性】
【０１４２】
上記の実施例は、様々なタイプの粒状製品を高度に制御しながら製造するために本発明の装置及び方法をどのように使用できるかについて示したものである。本発明は、例えば以下のものをはじめとする非常に幅広い用途を有しうることが認められる。
＊医薬品、写真材料、セラミックス、爆薬／噴射剤、色素及び食品工業並びにその他、特に従来の粒子形成法及び微粉砕法を施すと分解する又はそうでなくてもその危険性がある製品に用いられる、粒径及び形状を制御した粒子を製造すること。
＊加工又は凍結乾燥が困難である安定した固体の分子や巨大分子（例、一般にタンパク質、ペプチド及びポリマー）を製造すること。
＊特定の多形を示す化合物を製造すること又は（光学異性体をはじめとする）異性体もしくは多形の混合物を分離及び／もしくは富化すること。
＊制御された選択的析出法を用いて（溶剤をはじめとする）微量不純物を除去することによって（すなわち、本発明により不純物自体を析出することにより）、薬物や他の生成物を精製すること。
＊薄膜液状コーティングを伴う場合をはじめとする、物質を制御しながら塗布すること。
＊結晶格子に基づき生成物中の化合物の「ドーピング」を制御すること又は２種以上の生成物の均質配合物を製造すること。
＊従来の粒子形成技法では成しえない条件下でまったく新しい相又は物質を製造すること。
【図面の簡単な説明】
【０１４３】
【図１】本発明の第一の態様による装置の略設計図を示す。
【図２（Ａ）】第一の態様による別の装置の略設計図を示す。
【図２（Ｂ）】第一の態様による別の装置の略設計図を示す。
【図３（Ａ）】本発明の装置に用いられる同軸ノズルの断面図を示す。
【図３（Ｂ）】図３（Ａ）の同軸ノズルの先端部の長手方向断面図を示す。
【図４】本発明の装置に用いられる別の同軸ノズルの先端部の長手方向断面図を示す。
【図５】従来技法で結晶化させたサルメテロールキシナフォエートの示差走査熱量計（ＤＳＣ）プロフィールである。
【図６】実施例２で調製したサルメテロールキシナフォエートの多形ＩのＤＳＣプロフィールである。
【図７】実施例２で調製したサルメテロールキシナフォエートの多形ＩのＸ線粉末回折（ＸＲＤ）パターンである。
【図８】実施例２で調製したサルメテロールキシナフォエートの多形IIのＤＳＣプロフィールである。
【図９】実施例２で調製したサルメテロールキシナフォエートの多形IIの拡大されたＸＲＤパターンである。
【図１０】実施例２における運転条件を変化させて得られたサルメテロールキシナフォエートの多形Ｉ及び多形IIの混合相状態を示すＤＳＣプロフィール及びＸＲＤパターンである。
【図１１】実施例２における運転条件を変化させて得られたサルメテロールキシナフォエートの多形Ｉ及び多形IIの混合相状態を示すＤＳＣプロフィール及びＸＲＤパターンである。
【図１２】実施例２における運転条件を変化させて得られたサルメテロールキシナフォエートの多形Ｉ及び多形IIの混合相状態を示すＤＳＣプロフィール及びＸＲＤパターンである。
【図１３】実施例２における運転条件を変化させて得られたサルメテロールキシナフォエートの多形Ｉ及び多形IIの混合相状態を示すＤＳＣプロフィール及びＸＲＤパターンである。
【図１４】実施例３で調製したサルメテロールキシナフォエートの走査型電子顕微鏡（ＳＥＭ）写真である。
【図１５】実施例３で調製したサルメテロールキシナフォエートの走査型電子顕微鏡（ＳＥＭ）写真である。
【図１６】実施例３で調製したサルメテロールキシナフォエートの走査型電子顕微鏡（ＳＥＭ）写真である。
【図１７】実施例３で調製したサルメテロールキシナフォエートの走査型電子顕微鏡（ＳＥＭ）写真である。
【図１８】実施例３で調製したサルメテロールキシナフォエートの走査型電子顕微鏡（ＳＥＭ）写真である。
【図１９】実施例４で調製したサルメテロールキシナフォエートのＳＥＭ写真である。
【図２０】実施例４で調製したサルメテロールキシナフォエートのＳＥＭ写真である。
【図２１】実施例４で調製したサルメテロールキシナフォエートのＳＥＭ写真である。
【図２２】実施例５で調製した二酸化珪素ヒュームド粒子に付着させたサルメテロールキシナフォエートのＤＳＣプロフィールである。
【図２３】比較用として、実施例５で調製したサルメテロールキシナフォエートのＤＳＣプロフィールである。
【図２４】実施例５で調製した二酸化珪素ヒュームド粒子に付着させたサルメテロールキシナフォエートのＸＲＤパターンである。
【図２５】比較用として、実施例５で調製したサルメテロールキシナフォエートのＸＲＤパターンである。
【図２６】本発明の第一の態様による装置に用いられる粒子形成容器の長手方向断面図である。
【図２７】図２６の容器の部品を示す。
【図２８】実施例６で調製したサルメテロールキシナフォエートのＳＥＭ写真である。
【図２９】実施例６で調製したサルメテロールキシナフォエートのＳＥＭ写真である。
【図３０】実施例６で調製したサルメテロールキシナフォエートのＸＲＤパターンである。
【図３１】本発明による方法を実施した場合に運転条件が生成物の粒径に与える効果を示すグラフである。
【図３２】本発明による方法を実施した場合に運転条件が生成物の粒径に与える効果を示すグラフである。
【図３３】本発明による方法を実施した場合に運転条件が生成物の粒径に与える効果を示すグラフである。
【図３４】実施例８で調製したサルメテロールキシナフォエートのＸＲＤパターンである。
【図３５】実施例１０で調製したサルメテロールキシナフォエート及びヒドロキシプロピルセルロースのマトリックスのＸＲＤパターンである。
【図３６】実施例１０で調製したサルメテロールキシナフォエート及びヒドロキシプロピルセルロースのマトリックスのＸＲＤパターンである。
【図３７】実施例１３で使用したそれぞれ純粋なサルメテロールキシナフォエート及び純粋なサリチル酸についてのＨＰＬＣクロマトグラムである。
【図３８】実施例１３で使用したそれぞれ純粋なサルメテロールキシナフォエート及び純粋なサリチル酸についてのＨＰＬＣクロマトグラムである。
【図３９】実施例１３で使用したサルメテロールキシナフォエート及びサリチル酸の試料についてのＨＰＬＣクロマトグラムである。
【図４０】実施例１３で調製した生成物についてのＨＰＬＣクロマトグラムである。
【図４１】実施例１４により２７０バール、７０℃で調製したラクトースのＳＥＭ写真である。
【図４２】図４１で示した試料のＸＲＤパターンである。
【図４３】実施例１４により１５０バール、５０℃で調製したラクトースのＳＥＭ写真である。
【図４４】図４３で示した試料のＸＲＤパターンである。
【図４５】実施例１６で調製したサルメテロールキシナフォエート及びヒドロキシプロピルセルロースのマトリックスのＸＲＤパターンである。
【図４６】実施例１６で調製したサルメテロールキシナフォエート及びヒドロキシプロピルセルロースのマトリックスのＸＲＤパターンである。
【図４７】実施例１７で調製したサルメテロールキシナフォエートのＳＥＭ写真である。
【図４８】実施例１７で調製したサルメテロールキシナフォエートのＳＥＭ写真である。
【図１】
2006239686.tif 000008
【図２（Ａ）】
2006239686.tif 000009
【図２（Ｂ）】
2006239686.tif 000010
【図３（Ａ）】
2006239686.tif 000011
【図３（Ｂ）】
2006239686.tif 000012
【図４】
2006239686.tif 000013
【図５】
2006239686.tif 000014
【図６】
2006239686.tif 000015
【図７】
2006239686.tif 000016
【図８】
2006239686.tif 000017
【図９】
2006239686.tif 000018
【図１０】
2006239686.tif 000019
【図１１】
2006239686.tif 000020
【図１２】
2006239686.tif 000021
【図１３】
2006239686.tif 000022
【図２２】
2006239686.tif 000023
【図２３】
2006239686.tif 000024
【図２４】
2006239686.tif 000025
【図２５】
2006239686.tif 000026
【図２６】
2006239686.tif 000027
【図２７】
2006239686.tif 000028
【図３０】
2006239686.tif 000029
【図３１】
2006239686.tif 000030
【図３２】
2006239686.tif 000031
【図３３】
2006239686.tif 000032
【図３４】
2006239686.tif 000033
【図３５】
2006239686.tif 000034
【図３６】
2006239686.tif 000035
【図３７】
2006239686.tif 000036
【図３８】
2006239686.tif 000037
【図３９】
2006239686.tif 000038
【図４０】
2006239686.tif 000039
【図４２】
2006239686.tif 000040
【図４４】
2006239686.tif 000041
【図４５】
2006239686.tif 000042
【図４６】
2006239686.tif 000043
【図１４】
2006239686.tif 000044
【図１５】
2006239686.tif 000045
【図１６】
2006239686.tif 000046
【図１７】
2006239686.tif 000047
【図１８】
2006239686.tif 000048
【図１９】
2006239686.tif 000049
【図２０】
2006239686.tif 000050
【図２１】
2006239686.tif 000051
【図２８】
2006239686.tif 000052
【図２９】
2006239686.tif 000053
【図４１】
2006239686.tif 000054
【図４３】
2006239686.tif 000055
【図４７】
2006239686.tif 000056
【図４８】
2006239686.tif 000057